(57)【要約】【課題】高容量で、かつサイクル特性が優れたリチウム二次電池を提供する。【解決手段】正極、負極および非水系の電解液を有するリチウム二次電池において、正極活物質として金属酸化物を用い、負極活物質として００２面の面間隔（ｄ００２  ）がｄ００２  ≦０．３３６５ｎｍで、ｃ軸方向の結晶子サイズ（Ｌｃ）がＬｃ≧７０ｎｍであり、かつ波長５１４．５ｎｍのアルゴンレーザーで励起させた時のラマンスペクトルのＲ値〔Ｒ＝Ｉ１３５０／Ｉ１５８０（１３５０ｃｍ−１付近のラマン強度比と１５８０ｃｍ−１付近のラマン強度との比）〕が０．０１≦Ｒ≦０．３である炭素材料を用い、電解液中に下記の化学式（１）、（２）または（３）で表されるフッ素置換された環状カーボネートの少なくとも１種を０．１〜５質量％含有させる。【化１】2004319317.tif 000013【化２】2004319317.tif 000014【化３】2004319317.tif 000015【選択図】        なし【特許請求の範囲】
【請求項１】
正極、負極および非水系の電解液を有するリチウム二次電池であって、正極活物質として金属酸化物を用い、負極活物質として００２面の面間隔（ｄ００２  ）がｄ００２  ≦０．３３６５ｎｍで、ｃ軸方向の結晶子サイズ（Ｌｃ）がＬｃ≧７０ｎｍであり、かつ波長５１４．５ｎｍのアルゴンレーザーで励起させた時のラマンスペクトルのＲ値〔Ｒ＝Ｉ１３５０／Ｉ１５８０（１３５０ｃｍ−１付近のラマン強度比と１５８０ｃｍ−１付近のラマン強度との比）〕が０．０１≦Ｒ≦０．３である炭素材料を用い、電解液中に下記の化学式（１）で表されるシス−４，５−ジフルオロ−１，３−ジオキソラン−２−オン、化学式（２）で表されるトランス−４，５−ジフルオロ−１，３−ジオキソラン−２−オンおよび化学式（３）で表されるフッ素基を１〜１２個含むアルキレンカーボネートよりなる群から選ばれる少なくとも１種を０．１〜５質量％含むことを特徴とするリチウム二次電池。
【化１】
2004319317.tif 000010
【化２】
2004319317.tif 000011
【化３】
2004319317.tif 000012
（式中、Ｒ１  はＦまたはＣＦ３  で、Ｒ２  はＨ、ＣＨ３  、ＦまたはＣＦ３  であり、Ｒ３  はＨ、ＣＨ３  、ＦまたはＣＦ３  であって、Ｒ４  はＨ、ＣＨ３  、ＦまたはＣＦ３  である）
【発明の詳細な説明】
【０００１】
【発明の属する技術分野】
本発明は、リチウム二次電池に関し、さらに詳しくは高容量で、かつサイクル特性が優れたリチウム二次電池に関するものである。
【０００２】
【従来の技術】
最近の携帯電話、ノート型パソコン、デジタルカメラなどのポータブル電子機器の発達や、環境への配慮や省資源の面などから、繰り返し充放電が可能な高容量の二次電池が必要とされるようになってきた。
【０００３】
現在、この要求に応える二次電池としては、高エネルギー密度で、軽量、かつ小型で、しかも充放電サイクル特性が優れたリチウム二次電池がある。このリチウム二次電池では、正極活物質としてＬｉＣｏＯ２  、ＬｉＮｉＯ２  、ＬｉＭｎ２  Ｏ４  などのリチウム含有複合酸化物が用いられ、負極活物質としてリチウムのインターカレートやディインターカレートができる炭素材料が用いられているが、このリチウム二次電池に対しても、前記電子機器の高性能化に伴い、さらなる高容量化と長寿命化が求められている。
【０００４】
現在、この要求に応えるリチウム二次電池用添加剤として、ビニレンカーボネート、フェニルエチレンカーボネート、フェニルビニレンカーボネート、ジフェニルビニレンカーボネート、トリフルオロプロピレンカーボネート、クロロエチレンカーボネート、メトキシプロピレンカーボネート、ビニルエチレンカーボネート、カテコールカーボネート、テトラヒドロフランカーボネート、ジフェニルカーボネート、ジエチルカーボネートなどのカーボネート類を用いることが提案されている（例えば、特許文献１参照）。
【０００５】
【特許文献１】
特開２００１−２９７７９０号公報（第２頁）
【０００６】
また、前記と同様の目的を有するリチウム二次電池用添加剤として、エチレンサルファイト、エチレントリチオカーボネート、ビニレントリチオカーボネート、カテコールサルファイト、テトラヒドロフランサルファイト、スルホラン、３−メチルスルホラン、スルホレン、プロパンスルトン、１，４−ブタンスルトンなどの硫黄系化合物を用いることも提案されている（例えば、特許文献２参照）。
【０００７】
【特許文献２】
特開平１１−３０７１２１号公報（第２頁）
【０００８】
前記カーボネート類や硫黄系化合物は、初期充電時に負極の表面に保護膜を形成し、充放電時における負極表面での電解液の分解を抑制するが、それらは、上記作用を充分に発揮できる程度に添加すると、負極表面の抵抗を増大させるという問題があり、また、それらの中には、非常に合成が困難でかつ化学的に不安定で取り扱いが非常に難しいものもある。特に化学反応性が高いために通常の充放電時に分解し、電池特性に悪影響を与えることがあり、中でも、カーボネート系化合物は二重結合を有するため酸化に弱く、電池特性を低下させやすいという問題がある。
【０００９】
前記のカーボネート類や硫黄系化合物以外にも、サイクル特性を向上させて長寿命化を図るための様々な添加剤が検討されているが、どれも一長一短があり、場合によっては電池特性に悪影響を与えることがある。
【００１０】
現在、高容量化が進むリチウム二次電池では、負極活物質として放電容量が３５０ｍＡｈ／ｇと大きい天然黒鉛、人造黒鉛などが用いられているが、それらの高容量系炭素材料を用いた場合、前記の添加剤を用いたとしても、２００サイクルで初期容量の８０％以下にまで低下、また、添加剤を用いない場合には１００サイクルで初期容量の８０％以下に低下してしまうという問題がある。
【００１１】
【発明が解決しようとする課題】
本発明は、前記のような従来のリチウム二次電池における問題点を解決し、負極活物質として高容量の炭素材料を用いた場合でも、サイクル特性の低下を抑制し、高容量で、かつサイクル特性が優れたリチウム二次電池を提供することを目的とする。
【００１２】
【課題を解決するための手段】
本発明は、正極、負極および非水系の電解液を有するリチウム二次電池において、正極活物質として金属酸化物を用い、負極活物質として００２面の面間隔（ｄ００２  ）がｄ００２  ≦０．３３６５ｎｍで、ｃ軸方向の結晶子サイズ（Ｌｃ）がＬｃ≧７０ｎｍであり、かつ波長５１４．５ｎｍのアルゴンレーザーで励起させた時のラマンスペクトルのＲ値〔Ｒ＝Ｉ１３５０／Ｉ１５８０（１３５０ｃｍ−１付近のラマン強度比と１５８０ｃｍ−１付近のラマン強度との比）〕が０．０１≦Ｒ≦０．３である炭素材料を用い、電解液中に下記の化学式（Ｉ）で表されるシス−４，５−ジフルオロ−１，３−ジオキソラン−２−オン、化学式（２）で表されるトランス−４，５−ジフルオロ−１，３−ジオキソラン−２−オンおよび化学式（３）で表されるフッ素基を１〜１２個含むアルキレンカーボネートよりなる群から選ばれる少なくとも１種を０．１〜５質量％含有させることによって、高容量で、かつサイクル特性の優れたリチウム二次電池を提供し、前記課題を解決したものである。
【化４】
2004319317.tif 000002
【化５】
2004319317.tif 000003
【化６】
2004319317.tif 000004
（式中、Ｒ１  はＦまたはＣＦ３  で、Ｒ２  はＨ、ＣＨ３  、ＦまたはＣＦ３  であり、Ｒ３  はＨ、ＣＨ３  、ＦまたはＣＦ３  であって、Ｒ４  はＨ、ＣＨ３  、ＦまたはＣＦ３  である）
【００１３】
【発明の実施の形態】
本発明において、電解液中に化学式（１）で表されるシス−４，５−ジフルオロ−１，３−ジオキソラン−２−オン、化学式（２）で表されるトランス−４，５−ジフルオロ−１，３−ジオキソラン−２−オンおよび化学式（３）で表されるフッ素基を１〜１２個含むアルキレンカーボネートよりなる群から選ばれる少なくとも１種を０．１〜５質量％含有させることによって、高容量で、かつサイクル特性の優れたリチウム二次電池が得られる理由を、以下に本発明の実施の形態とともに説明する。
【００１４】
まず、本発明において、上記化学式（１）で表されるシス−４，５−ジフルオロ−１，３−ジオキソラン−２−オン、化学式（２）で表されるトランス−４，５−ジフルオロ−１，３−ジオキソラン−２−オン、化学式（３）で表されるフッ素基を１〜１２個含むアルキレンカーボネートは、いずれもフッ素置換された環状カーボネートに属するので、以下、これらの化学式（１）で表されるシス−４，５−ジフルオロ−１，３−ジオキソラン−２−オン、化学式（２）で表されるトランス−４，５−ジフルオロ−１，３−ジオキソラン−２−オン、化学式（３）で表されるフッ素基を１〜１２個含むアルキレンカーボネートを総称して「フッ素置換された環状カーボネート」という。
【００１５】
本発明において、電解液中に含有させるフッ素置換された環状カーボネートは、負極の炭素材料表面で還元分解されフッ素を含む被膜を形成し、その被膜が電解液と負極活物質の炭素材料との反応を抑制する。特に長期サイクルにおいては電解液の分解や劣化がサイクル特性を低下させる要因になるため、長期サイクル中でも分解しない安定な被膜が必要であるが、上記フッ素置換された環状カーボネートから形成される被膜はフッ素基による電子吸収作用により酸化されにくいので、長期サイクルにおいても高い安定性を有している。
【００１６】
これに対して、従来用いられていたカーボネート類や硫黄系化合物からなる添加剤は、本発明で用いるフッ素置換された環状カーボネートと同様に負極の炭素材料表面で還元分解され重合して炭素材料表面で被膜を形成し、その被膜がサイクル特性の向上に寄与するが、サイクル特性の向上に寄与できるほどに添加量を増やしていくと副作用として電池の貯蔵中にガスを発生させ電池を膨れさせてしまい、その副作用を抑えるためにさらに別の添加剤が必要となる。また、負極の炭素材料表面に形成された被膜が抵抗を増加させたり、容量を低下させる原因にもなる。さらに、これらの添加剤は非常に合成が難しく、重合する性質を有するものもあるため取り扱いに注意を要するし、カーボネート系の化合物は二重結合を有するために酸化に弱く、正極上で分解されて電池特性を低下させる可能性がある。
【００１７】
しかるに、本発明において、電解液中に含有させるフッ素置換された環状カーボネートは、前記のように、負極の炭素材料表面で非常に還元されやすく、形成された被膜はフッ素基による電子吸引作用により酸化されにくく、また分解還元された際に、負極上の炭素材料表面に強固で化学反応性の低い被膜を形成すると推定される。従って、形成された被膜は長期サイクルにおいても安定性が高く、サイクル特性を向上させる。
【００１８】
本発明において、前記化学式（１）で表されるシス−４，５−ジフルオロ−１，３−ジオキソラン−２−オンと化学式（２）で表されるトランス−４，５−ジフルオロ−１，３−ジオキソラン−２−オン、化学式（３）で表されるフッ素基を１〜１２個含むアルキレンカーボネートは、それぞれ単独で用いてもよいし、また、それらを併用してもよい。ただし、化学式（３）で表されるフッ素基を１〜１２個含むアルキレンカーボネートは、通常、前記化学式（１）で表されるシス−４，５−ジフルオロ−１，３−ジオキソラン−２−オン、化学式（２）で表されるトランス−４，５−ジフルオロ−１，３−ジオキソラン−２−オンのいずれかまたは両方を含む混合物の状態で存在する。
【００１９】
電解液中に含有させる化学式（１）で表されるシス−４，５−ジフルオロ−１，３−ジオキソラン−２−オン、化学式（２）で表されるトランス−４，５−ジフルオロ−１，３−ジオキソラン−２−オンおよび化学式（３）で表されるフッ素基を１〜１２個含むアルキレンカーボネートよりなる群から選ばれる少なくとも１種は、電解液中において０．１〜５質量％含有させることが必要であり、特に１〜３質量％含有させることが好ましく、電解液中の含有量が０．１質量％より少ない場合は効果が充分に発現せず、５質量％より多い場合は負極の分極を増大し、ガス発生量を増加させることになる。
【００２０】
本発明において、正極活物質として用いる金属酸化物としては、例えば、ＬｉＣｏＯ２  、ＬｉＮｉＯ２  、ＬｉＭｎ２  Ｏ４  などのリチウム含有複合酸化物が用いられる。
【００２１】
炭素材料としては、例えば、コークス、特に純度９９％以上の精製コークス、セルロースなどを焼成してなる有機物焼成体、黒鉛、グラッシーカーボン（ガラス状カーボン）などがある。本発明において用いる炭素材料は、その００２面の面間隔（ｄ００２  ）がｄ００２  ≦０．３３６５ｎｍで、ｃ軸方向の結晶子サイズ（Ｌｃ）がＬｃ≧７０ｎｍであり、かつ波長５１４．５ｎｍのアルゴンレーザーで励起させた時のラマンスペクトルのＲ値〔Ｒ＝Ｉ１３５０／Ｉ１５８０（１３５０ｃｍ−１付近のラマン強度比と１５８０ｃｍ−１付近のラマン強度との比）〕が０．０１≦Ｒ≦０．３であれば、その性状、形状などに関して限定されることはない。炭素材料の００２面の面間隔（ｄ００２  ）が０．３３６５ｎｍより大きく、ｃ軸方向の結晶子サイズ（Ｌｃ）が７０ｎｍより小さくなると、炭素材料のバルク結晶性が落ちるため放電容量３５０ｍＡｈ／ｇ以上が得られない。そして、前記００２面の面間隔（ｄ００２  ）は小さければ小さいほどよく、また、ｃ軸方向の結晶子サイズ（Ｌｃ）は大きければ大きいほどよい。また、ラマンスペクトルのＲ値が０．３より大きくなると、バルクと表面の結晶性が大きく異なるため、サイクルを繰り返すことにより粒子にひび割れが生じてサイクル特性が低下する。ラマンスペクトルのＲ値が０．０１より小さくなると、電解液溶媒の分解が激しくなるため、発生したガスが電極間に存在し、電池のサイクル特性が低下する。
【００２２】
電解液は、有機溶媒などの非水溶媒にリチウム塩などの電解質塩を溶解させることによって調製されるが、その非水溶媒としては、例えば、プロピレンカーボネート、エチレンカーボネート、テトラヒドロフラン、２−メチルテトラヒドロフラン、γ−ブチロラクトン、１，２−ジメトキシエタンなどを用いることができる。これらの溶媒は、１種または２種以上の混合物で用いることができ、特にサイクル特性を向上させる観点からは、プロピレンカーボネートと１，２−ジメトキシエタンとの混合溶媒、エチレンカーボネートと２−メチルテトラヒドロフランとの混合溶媒、エチレンカーボネートと１，２−ジメトキシエタンとの混合溶媒、プロピレンカーボネートとエチレンカーボネートとの混合溶媒などが好ましい。
【００２３】
そして、上記非水溶媒に溶解させる電解質塩としては、例えば、ＬｉＰＦ６  、ＬｉＣｌＯ４  、ＬｉＢＦ４  、ＬｉＣＦ３  ＳＯ３  、（Ｃｎ  Ｆ２ｎ＋１ＳＯ２  ）（Ｃｍ  Ｆ２ｍ＋１＋ＳＯ２  ）ＮＬｉ（ｍ、ｎ≧１）などが挙げられ、これらはそれぞれ単独で用いることができるし、また、２種以上を併用することもできる。そして、これらの電解質塩の電解液中の濃度としては０．３〜１．７ｍｏｌ／ｌ程度が好ましい。
【００２４】
【実施例】
つぎに、実施例を挙げて本発明をより具体的に説明する。ただし、本発明はそれらの実施例のみに限定されるものではない。
【００２５】
実施例１
この実施例１で用いる負極および正極の作製、非水系の電解液の調製を順次説明し、その後にリチウム二次電池の組立てについて説明する。
【００２６】
負極の作製：
負極活物質としてＸ線回折法によって測定される００２面の面間隔（ｄ００２  ）が０．３３５６ｎｍで、ｃ軸方向の結晶子サイズ（Ｌｃ）が１００ｎｍであり、波長５１４．５ｎｍのアルゴンレーザーで励起させた時のラマンスペクトルのＲ値〔Ｒ＝Ｉ１３５０／Ｉ１５８０（１３５０ｃｍ−１付近のラマン強度と１５８０ｃｍ−１付近のラマン強度との比）〕が０．２の天然黒鉛を用い、この天然黒鉛９８質量部とカルボキシメチルセルロース（固形分）１質量部とスチレンブタジエンゴム（固形分）１質量部と水とを混合して負極用塗料を調製した。得られた負極用塗料を負極集電体としての銅箔（厚さ：１０μｍ）の両面に塗布し、乾燥した後、プレスローラーで圧延し、その後、所定の幅および長さになるように切断して、負極を得た。
【００２７】
正極の作製：
正極活物質としてのＬｉＣｏＯ２  を９２質量部と、導電剤としてのカーボンブラックを５質量部と、バインダーとしてのポリフッ化ビニリデンを３質量部と、溶剤としてのＮ−メチル−２−ピロリドン溶液とを混合して正極用塗料を調製した。得られた正極用塗料を正極集電体としてのアルミニウム箔（厚さ：１５μｍ）の両面に塗布し、乾燥した後、プレスローラーで圧延した後、所定の幅および長さになるように切断して、正極を得た。
【００２８】
非水系の電解液の調製：
エチレンカーボネートとメチルエチルカーボネートとの体積比１：２の混合溶媒にＬｉＰＦ６  を１．０ｍｏｌ／ｌ溶解させて得られた溶液に化学式（１）で表されるシス−４，５−ジフルオロ−１，３−ジオキソラン−２−オンを３質量％となるように添加して、化学式（１）で表されるシス−４，５−ジフルオロ−１，３−ジオキソラン−２−オンを含有した状態で電解液を調製した。
【００２９】
リチウム二次電池の組立て：
前記正極と負極とを厚さ２５μｍで開孔率４２％の微孔性ポリエチレンフィルムからなるセパレータを介して渦巻状に巻回し、渦巻状巻回構造の電極体とした後、角形の電池ケース内に挿入するのに適するように押圧して扁平状巻回構造の電極体にし、それをアルミニウム合金製で角形の電池ケース内に挿入し、リード体の溶接と封口用蓋板の電池ケースの開口端部へのレーザー溶接を行い、封口用蓋板に設けた注入口から前記のビニレンカーボネートを含有する電解液を電池ケース内に注入し、電解液がセパレータなどに充分に浸透した後、前記注入口を封止して密閉状態にした。その後、予備充電、エイジングを行い、図１に示すような構造で図２に示すような外観を有し、幅が３４．０ｍｍで、厚みが４．０ｍｍで、高さが５０．０ｍｍの角形のリチウム二次電池を作製した。
【００３０】
ここで図１〜２に示す電池について説明すると、正極１と負極２は前記のようにセパレータ３を介して渦巻状に巻回した後、扁平状になるように加圧して扁平状巻回構造の電極積層体６として、角形の電池ケース４に前記電解液とともに収容されている。ただし、図１では、煩雑化を避けるため、正極１や負極２の作製にあたって使用した集電体としての金属箔や電解液などは図示していない。
【００３１】
電池ケース４はアルミニウム合金製で電池の外装材の主要部分を構成するものであり、この電池ケース４は正極端子を兼ねている。そして、電池ケース４の底部にはポリテトラフルオロエチレンシートからなる絶縁体５が配置され、前記正極１、負極２およびセパレータ３からなる扁平状巻回構造の電極積層体６からは正極１および負極２のそれぞれ一端に接続された正極リード体７と負極リード体８が引き出されている。また、電池ケース４の開口部を封口するアルミニウム製の蓋板９にはポリプロピレン製の絶縁パッキング１０を介してステンレス鋼製の端子１１が取り付けられ、この端子１１には絶縁体１２を介してステンレス鋼製のリード板１３が取り付けられている。
【００３２】
そして、この蓋板９は上記電池ケース４の開口部に挿入され、両者の接合部を溶接することによって、電池ケース４の開口部が封口され、電池内部が密閉されている。
【００３３】
この実施例１の電池では、正極リード体７を蓋板９に直接溶接することによって電池ケース４と蓋板９とが正極端子として機能し、負極リード体８をリード板１３に溶接し、そのリード板１３を介して負極リード体８と端子１１とを導通させることによって端子１１が負極端子として機能するようになっているが、電池ケース４の材質などによっては、その正負が逆になる場合もある。
【００３４】
図２は上記図１に示す電池の外観を模式的に示す斜視図であり、この図２は上記電池が角形電池であることを示すことを目的として図示されたものであって、この図２では電池を概略的に示しており、電池の構成部材のうち特定のもののみを示している。
【００３５】
実施例２
電解液中の化学式（１）で表されるシス−４，５−ジフルオロ−１，３−ジオキソラン−２−オンの含有量が２質量％になるようにした以外は、実施例１と同様にリチウム二次電池を作製した。
【００３６】
実施例３
電解液中の化学式（１）で表されるシス−４，５−ジフルオロ−１，３−ジオキソラン−２−オンの含有量が１質量％になるようにした以外は、実施例１と同様にリチウム二次電池を作製した。
【００３７】
実施例４
化学式（１）で表されるシス−４，５−ジフルオロ−１，３−ジオキソラン−２−オンに代えて、化学式（２）で表されるトランス−４，５−ジフルオロ−１，３−ジオキソラン−２−オンを電解液中に含有させた以外は、実施例１と同様にリチウム二次電池を作製した。
【００３８】
実施例５
電解液中の化学式（２）で表されるトランス−４，５−ジフルオロ−１，３−ジオキソラン−２−オンの含有量が２質量％になるようにした以外は、実施例４と同様にリチウム二次電池を作製した。
【００３９】
実施例６
電解液中の化学式（２）で表されるトランス−４，５−ジフルオロ−１，３−ジオキソラン−２−オンの含有量が１質量％になるようにした以外は、実施例４と同様にリチウム二次電池を作製した。
【００４０】
実施例７
化学式（１）で表されるシス−４，５−ジフルオロ−１，３−ジオキソラン−２−オンに代えて、化学式（３）で表されるフッ素基を１〜１２個含むアルキレンカーボネート〔成分：化学式（１）で表されるシス−４，５−ジフルオロ−１，３−ジオキソラン−２−オン４０質量％、化学式（２）で表されるトランス−４，５−ジフルオロ−１，３−ジオキソラン−２−オン３０質量％、Ｒ１  ＝Ｆ、Ｒ２  ＝Ｆ、Ｒ３  ＝Ｈ、Ｒ４  ＝Ｈのもの１５質量％、Ｒ１  ＝Ｆ、Ｒ２  ＝Ｈ、Ｒ３  ＝Ｈ、Ｒ４  ＝Ｈのもの１５質量％の混合物〕を電解液中に含有させた以外は、実施例１と同様にリチウム二次電池を作製した。
【００４１】
実施例８
負極活物質としてラマンスペクトルのＲ値が０．３の天然黒鉛を用いた以外は、実施例１と同様にリチウム二次電池を作製した。
【００４２】
実施例９
負極活物質としてラマンスペクトルのＲ値が０．０１の天然黒鉛を用いた以外は、実施例１と同様にリチウム二次電池を作製した。
【００４３】
実施例１０
負極に用いる炭素材料を以下に示すようにして作製した。まず、石油系コークスから、００２面の面間隔（ｄ００２  ）が０．３３６５ｎｍ、ｃ軸方向の結晶子サイズ（Ｌｃ）が７０ｎｍ、平均粒子径が１９μｍの炭素材料を得た。この石油系コークス由来炭素材料を３０００℃で２０分間以上焼成し、００２面の面間隔（ｄ００２  ）が０．３３５６ｎｍ、ｃ軸方向の結晶子サイズ（Ｌｃ）が７０ｎｍの炭素材料を得た。このように得られた炭素材料を負極活物質として用いた以外は実施例４と同様にリチウム二次電池を作製した。
【００４４】
比較例１
化学式（１）で表されるシス−４，５−ジフルオロ−１，３−ジオキソラン−２−オンに代えて、ビニレンカーボネートを電解液中に含有させた以外は、実施例１と同様にリチウム二次電池を作製した。
【００４５】
比較例２
化学式（１）で表されるシス−４，５−ジフルオロ−１，３−ジオキソラン−２−オンに代えて、４−フルオロ−１，３−ジオキソラン−２−オンを電解液中に含有させた以外は、実施例１と同様にリチウム二次電池を作製した。
【００４６】
比較例３
化学式（１）で表されるシス−４，５−ジフルオロ−１，３−ジオキソラン−２−オンを電解液中に含有させなかった以外は、実施例１と同様にリチウム二次電池を作製した。
【００４７】
比較例４
負極活物質としてラマンスペクトルのＲ値が０．３５の天然黒鉛を用いた以外は、実施例１と同様にリチウム二次電池を作製した。
【００４８】
比較例５
負極活物質としてラマンスペクトルのＲ値が０．００８の天然黒鉛を用いた以外は、実施例１と同様にリチウム二次電池を作製した。
【００４９】
比較例６
負極に用いる炭素材料を以下に示すようにして作製した。まず、石油系コークスから、００２面の面間隔（ｄ００２  ）が０．３３６５ｎｍ、ｃ軸方向の結晶子サイズ（Ｌｃ）が６０ｎｍ、平均粒子径が１９μｍの炭素材料を得た。この石油系コークス由来炭素材料を３０００℃で２０分間以上焼成し、００２面の面間隔（ｄ００２  ）が０．３３５６ｎｍ、ｃ軸方向の結晶子サイズ（Ｌｃ）が６０ｎｍの炭素材料を得た。このように得られた炭素材料を負極活物質として用いた以外は実施例４と同様にリチウム二次電池を作製した。
【００５０】
比較例７
負極活物質として用いる炭素材料として、架橋石油ピッチから作られた００２面の面間隔（ｄ００２  ）が０．３６５２ｎｍ、ｃ軸方向の結晶子サイズ（Ｌｃ）が１．９ｎｍの炭素材料を得て、その炭素材料を用いた以外は、実施例１と同様にリチウム二次電池を作製した。
【００５１】
前記実施例１〜１０の電池および比較例１〜７の電池について、放電容量および５００サイクル後の容量保持率を調べた。その結果を表４に示す。なお、表１には前記実施例１〜１０の電池および比較例１〜７の電池の負極活物質として用いた炭素材料のｄ００２  〔００２面の面間隔（ｄ００２  ）〕、Ｌｃ〔ｃ軸方向の結晶子サイズ（Ｌｃ）〕およびＲ（ラマンスペクトルのＲ値）を示す。また、表２には実施例１〜１０の電池の電解液中に含有させた物質名とその電解液中の含有量を示し、表３には比較例１〜７の電池の電解液中に含有させた物質名とその電解液中の含有量を示す。そして、これらの表２および表３ではスペース上の関係で電解液中に含有させた物質名を化学式（１）〜（３）のいずれであるかを表示することなく示している。なお、放電容量、５００サイクル後の容量保持率の測定方法は、次に示す通りである。
【００５２】
放電容量：
各電池を２５℃、電流密度７５０ｍＡで３．０Ｖまで連続放電させて放電容量を測定する。
【００５３】
５００サイクル後の容量保持率：
各電池に対して、２５℃、７５０ｍＡで４．２Ｖまで充電した後、４．２Ｖの定電圧で充電開始から２．５時間充電を行い、その充電後、７５０ｍＡで３．０Ｖまで放電する充放電を５００サイクル繰り返し、５００サイクル後の放電容量の初回（第１サイクル時）放電容量に対する比率を下記の式により求め、それを５００サイクル後の容量保持率とする。
【００５４】
2004319317.tif 000005
【００５５】
【表１】
2004319317.tif 000006
【００５６】
【表２】
2004319317.tif 000007
【００５７】
【表３】
2004319317.tif 000008
【００５８】
【表４】
2004319317.tif 000009
【００５９】
表４に示すように、負極活物質として００２面の面間隔（ｄ００２  ）がｄ００２  ≦０．３３６５ｎｍで、ｃ軸方向の結晶子サイズ（Ｌｃ）がＬｃ≧７０ｎｍであり、かつ波長５１４．５ｎｍのアルゴンレーザーで励起させた時のラマンスペクトルのＲ値〔Ｒ＝Ｉ１３５０／Ｉ１５８０（１３５０ｃｍ−１付近のラマン強度比と１５８０ｃｍ−１付近のラマン強度との比）〕が０．０１≦Ｒ≦０．３の炭素材料を用い、電解液中に化学式（１）で表されるシス−４，５−ジフルオロ−１，３−ジオキソラン−２−オン、化学式（２）で表されるトランス−４，５−ジフルオロ−１，３−ジオキソラン−２−オン、化学式（３）で表されるフッ素基を１〜１２個含むアルキレンカーボネートを０．１〜５質量％の範囲内で含有させた実施例１〜１０の電池は、放電容量が大きく、高容量で、かつ５００サイクル後の容量保持率が大きく、サイクル特性が優れていた。
【００６０】
【発明の効果】
以上説明したように、本発明によれば、高容量で、かつサイクル特性が優れたリチウム二次電池を提供することができる。
【図面の簡単な説明】
【図１】本発明に係るリチウム二次電池の一例を模式的に示す図で、（ａ）はその平面図、（ｂ）はその部分縦断面図である。
【図２】図１に示すリチウム二次電池の斜視図である。
【符号の説明】
１    正極
２    負極
３    セパレータ
４    電池ケース
５    絶縁体
６    電極積層体
７    正極リード体
８    負極リード体
９    蓋板
１０  絶縁パッキング
１１  端子
１２  絶縁体
１３  リード板
【図１】
2004319317.tif 000016
【図２】
2004319317.tif 000017